(57)【要約】      （修正有）【課題】エアー交絡方法によって得られたエアー交絡スラブ加工糸であって、良好なストレッチ性とスラブ外観を呈し、しかもシボ状欠点などの織編物欠点のない高品位の織編物を得ることができるエアー交絡スラブ加工糸およびその製造方法および織編物を提供する。【解決手段】芯糸Ａと鞘糸Ｂとがエアー交絡され、かつ糸長方向に太繊度部と細繊度部とを交互に有するエアー交絡スラブ加工糸であって、前記芯糸Ａが、２種のポリエステル成分がサイドバイサイド型または偏心芯鞘型に貼り合わされた複合繊維から構成されたスラブ加工糸に下記式で算出される撚係数５０００〜４２０００の範囲の撚りが施されたエアー交絡スラブ加工糸。撚係数＝撚数（Ｔ／ｍ）×（スラブ加工糸の総繊度（ｄｔｅｘ）×９÷１０）１／２【選択図】なし【特許請求の範囲】
【請求項１】
芯糸Ａと鞘糸Ｂとがエアー交絡され、かつ糸長方向に太繊度部と細繊度部とを交互に有するエアー交絡スラブ加工糸であって、前記芯糸Ａが、２種のポリエステル成分がサイドバイサイド型または偏心芯鞘型に貼り合わされた複合繊維から構成され、スラブ加工糸に下記式で算出される撚係数５０００〜４２０００の範囲の撚りが施されていることを特徴とするエアー交絡スラブ加工糸。
（撚係数）
撚係数＝撚数（Ｔ／ｍ）×（スラブ加工糸の総繊度（ｄｔｅｘ）×９÷１０）１／２
【請求項２】
芯糸Ａを形成する２種のポリエステル成分のうち、少なくとも一方成分がポリトリメチレンテレフタレートである、請求項１に記載のエアー交絡スラブ加工糸。
【請求項３】
鞘糸Ｂがポリエステルで形成される、請求項１または請求項２に記載のエアー交絡スラブ加工糸。
【請求項４】
太繊度部の繊度が、細繊度部の繊度の１．３倍以上である、請求項１〜３のいずれかに記載のエアー交絡スラブ加工糸。
【請求項５】
２種のポリエステル成分がサイドバイサイド型または偏心芯鞘型に貼り合わされた複合繊維から構成される芯糸Ａ用糸条と、鞘糸Ｂ用糸条とを、鞘糸Ｂ用糸条の供給量を芯糸Ａ用糸条よりも大きくかつ変動させながら、エアー交絡ノズルを用いて両糸条をエアー交絡させることによりエアー交絡スラブ加工糸を得た後、該エアー交絡スラブ加工糸に下記式で算出される撚係数５０００〜４２０００の範囲の撚りを施すことを特徴とするエアー交絡スラブ加工糸の製造方法。
（撚係数）
撚係数＝撚数（Ｔ／ｍ）×（スラブ加工糸の総繊度（ｄｔｅｘ）×９÷１０）１／２
【請求項６】
エアー交絡ノズルがタスランノズルである、請求項５に記載のエアー交絡スラブ加工糸の製造方法。
【請求項７】
エアー交絡の際、芯糸Ａ用糸条のオーバーフィード率をＯＦ（Ａ）（％）、一方、鞘糸Ｂ用糸条の平均オーバーフィード率をＯＦ（Ｂ）（％）とするとき、両者の差（ＯＦ（Ｂ）−ＯＦ（Ａ））が1〜２００％の範囲内である、請求項５または請求項６に記載のエアー交絡スラブ加工糸の製造方法。
【請求項８】
請求項１〜４のいずれかに記載のエアー交絡スラブ加工糸を含む織編物。
【請求項９】
織編物において、エアー交絡スラブ加工糸を配した方向のストレッチ性が５％以上である、請求項８に記載の織編物。
【発明の詳細な説明】
【技術分野】
【０００１】
本発明は、エアー交絡方法によって得られたエアー交絡スラブ加工糸であって、良好なストレッチ性とスラブ外観を呈し、しかもシボ状欠点などの織編物欠点のない高品位の織編物を得ることができるエアー交絡スラブ加工糸およびその製造方法および織編物に関する。
【背景技術】
【０００２】
従来、合成繊維を用いて天然繊維の自然な斑感、特にシルク等のスラブ、ネップ外観を得ようとする試みが数多くなされている。そしてその方法は、エアー交絡方法（流体噴射加工法）によるもの（例えば、特許文献１、特許文献２参照）、仮撚捲縮加工方法によるもの（例えば、特許文献３、特許文献４、特許文献５参照）などが知られている。
【０００３】
一方近年では、衣服に対するストレッチ性の要求が高まっており、単にスラブ外観を呈するだけでなく、ストレッチ性をも有するものが望まれている。このため、弾性糸や潜在捲縮を有するサイドバイサイド型複合繊維などからなる芯糸用糸条と、鞘糸用糸条とを用いてストレッチ性スラブ加工糸を得ることが提案されている。
【０００４】
しかしながら、複合仮撚捲縮加工方法により得られた、ストレッチ性スラブ加工糸では、スラブ部分の鞘糸の巻きつきが強いために、スラブ部分のストレッチ性が消えてしまい、その結果、ストレッチ性のある部分とない部分が混在するため、かかるスラブ加工糸を用いて織編物を得たとき、シボ状の欠点が発生して外観が損なわれるという問題があった。また、エアー交絡法により得られたストレッチ性スラブ加工糸においても、スラブ加工糸を用いて織編物を得たとき、やはりシボ状の欠点が発生して外観が損なわれるという問題があった。
【０００５】
【特許文献１】特開昭６２−５７９６０号公報
【特許文献２】特開２００２−３４８７４７号公報
【特許文献３】特開平１１−３１５４３８号公報
【特許文献４】特開２００１−２７９５５２号公報
【特許文献５】特開２００２−１３８３３３号公報
【発明の開示】
【発明が解決しようとする課題】
【０００６】
本発明は上記の背景に鑑みなされたものであり、その目的は、エアー交絡方法によって得られたエアー交絡スラブ加工糸であって、良好なストレッチ性とスラブ外観を呈し、しかもシボ状欠点などの織編物欠点のない高品位の織編物を得ることができるエアー交絡スラブ加工糸およびその製造方法および織編物を提供することにある。
【課題を解決するための手段】
【０００７】
本発明者らは上記の課題を達成するため鋭意検討した結果、潜在捲縮性を有する複合繊維から構成される芯糸Ａ用糸条と、鞘糸Ｂ用糸条とを、鞘糸Ｂ用糸条の供給量を芯糸Ａ用糸条よりも大きくかつ変動させながら、エアー交絡ノズルを用いて両糸条をエアー交絡させることによりエアー交絡スラブ加工糸を得た後、該エアー交絡スラブ加工糸に特定範囲の撚係数で撚りを施すことにより、所望のエアー交絡スラブ加工糸および織編物が得られることを見出し、さらに鋭意検討を重ねることにより本発明を完成するに至った。
【０００８】
かくして、本発明によれば「芯糸Ａと鞘糸Ｂとがエアー交絡され、かつ糸長方向に太繊度部と細繊度部とを交互に有するエアー交絡スラブ加工糸であって、前記芯糸Ａが、２種のポリエステル成分がサイドバイサイド型または偏心芯鞘型に貼り合わされた複合繊維から構成され、スラブ加工糸に下記式で算出される撚係数５０００〜４２０００の範囲の撚りが施されていることを特徴とするエアー交絡スラブ加工糸。」が提供される。
（撚係数）
撚係数＝撚数（Ｔ／ｍ）×（スラブ加工糸の総繊度（ｄｔｅｘ）×９÷１０）１／２
【０００９】
その際、芯糸Ａを形成する２種のポリエステル成分のうち、少なくとも一方成分がポリトリメチレンテレフタレートであると、優れたストレッチ性が得られ好ましい。一方、鞘糸Ｂはポリエステルで形成されることが好ましい。また、太繊度部の繊度が、細繊度部の繊度の１．３倍以上であることが好ましい。
【００１０】
また、本発明によれば「２種のポリエステル成分がサイドバイサイド型または偏心芯鞘型に貼り合わされた複合繊維から構成される芯糸Ａ用糸条と、鞘糸Ｂ用糸条とを、鞘糸Ｂ用糸条の供給量を芯糸Ａ用糸条よりも大きくかつ変動させながら、エアー交絡ノズルを用いて両糸条をエアー交絡させることによりエアー交絡スラブ加工糸を得た後、該エアー交絡スラブ加工糸に下記式で算出される撚係数５０００〜４２０００の範囲の撚りを施すことを特徴とするエアー交絡スラブ加工糸の製造方法。」が提供される。
（撚係数）
撚係数＝撚数（Ｔ／ｍ）×（スラブ加工糸の総繊度（ｄｔｅｘ）×９÷１０）１／２
【００１１】
その際、エアー交絡ノズルがタスランノズルであることが好ましい。また、エアー交絡の際、芯糸Ａ用糸条のオーバーフィード率をＯＦ（Ａ）（％）、一方、鞘糸Ｂ用糸条の平均オーバーフィード率をＯＦ（Ｂ）（％）とするとき、両者の差（ＯＦ（Ｂ）−ＯＦ（Ａ））が1〜２００％の範囲内であることが好ましい。
【００１２】
また、本発明によれば、前記のエアー交絡スラブ加工糸を含む織編物が提供される。かかる織編物において、エアー交絡スラブ加工糸を配した方向のストレッチ性が５％以上であることが好ましい。
【発明の効果】
【００１３】
本発明によれば、エアー交絡方法によって得られたエアー交絡スラブ加工糸であって、良好なストレッチ性とスラブ外観を呈し、しかもシボ状欠点などの織編物欠点のない高品位の織編物を得ることができるエアー交絡スラブ加工糸およびその製造方法および織編物が得られる。
【発明を実施するための最良の形態】
【００１４】
以下、本発明の実施の形態について詳細に説明する。
まず、本発明のエアー交絡スラブ加工糸に含まれる芯糸Ａは、２種のポリエステル成分がサイドバイサイド型または偏心芯鞘型に貼り合わされた複合繊維から構成される。かかる複合繊維の複合形態がサイドバイサイド型または偏心芯鞘型でないと、糸条に熱が付与された際に、コイル状捲縮が発現せず、糸条にストレッチ性を付与することができず好ましくない。
【００１５】
また、複合繊維を形成する２種のポリエステル成分のうち、少なくとも一方成分がポリトリメチレンテレフタレートであることが好ましい。ここで、ポリトリメチレンテレフタレートは、主たる繰り返し単位をトリメチレンテレフタレートとするものであり、テレフタル酸を主たる酸成分とし、トリメチレングリコールを主たるグリコール成分とする。
かかるポリトリメチレンテレフタレートには、必要に応じて少量（通常３０モル％以下）の共重合成分を有していてもよい。
【００１６】
その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。かかるポリトリメチレンテレフタレート中には、各種安定剤、紫外線吸収剤、増粘分枝剤、艶消し剤、着色剤、その他各種改良剤等が必要に応じて配合されていてもよい。
【００１７】
このように、複合繊維を形成する２種ポリエステルのうち、少なくとも一方をポリトリメチレンテレフタレートとすることにより、ポリエチレンテレフタレート同士を貼り合せた複合繊維と比べて、良好なストレッチ性を得ることができる。例えば、ポリエチレンテレフタレート成分とポリトリメチレンテレフタレート成分との組合せや、固有粘度の異なるポリトリメチレンテレフタレート成分同士の組合せが、優れたストレッチ性を付与することができ好ましい。
前記の複合繊維を形成する両構成成分の重量比率としては、７０：３０〜３０：７０の範囲内であることが好ましい。
【００１８】
複合繊維糸条の形態としては、フィラメント、ステープルのいずれでもよいが、マルチフィラメント（長繊維）が好ましい。また、複合繊維糸条の総繊度、単糸繊度、フィラメント数は特に限定されないが、総繊度３３〜３３０デシテックス、単糸繊度１〜５デシテックス、フィラメント数１０〜１００本の範囲が適当である。さらに、該複合繊維の単糸繊維の断面形状も特に限定されず、丸、だるま、三角、扁平など公知の断面形状が選択でき、中空部を有するものであってもよい。
【００１９】
一方、本発明のエアー交絡スラブ加工糸に含まれる鞘糸Ｂを構成する繊維の種類は特に限定されないが、ポリエチレンテレフタレート、ポリトリメチレンテレフタレート、ポリブチレンテレフタレートなどのポリエステルや、これらに第３成分を共重合させた共重合ポリエステルが好ましく例示される。なかでも、ポリエチレンテレフタレートが特に好ましい。また、ポリエステル中には、各種安定剤、紫外線吸収剤、増粘分枝剤、艶消し剤、着色剤、その他各種改良剤等が必要に応じて配合されていてもよい。
【００２０】
前記鞘糸Ｂの繊維形態としては、フィラメント、ステープルのいずれでもよいが、マルチフィラメント（長繊維）が好ましい。また、鞘糸Ｂの総繊度、単糸繊度、フィラメント数は特に限定されないが、総繊度３３〜３３０デシテックス、単糸繊度１〜５デシテックス、フィラメント数１０〜１００本の範囲が適当である。
【００２１】
本発明のスラブ加工糸は、前記の芯糸Ａと鞘糸Ｂとがエアー交絡され、かつ糸長方向に太繊度部と細繊度部とを交互に有するエアー交絡スラブ加工糸である。ここで、鞘糸Ｂの糸条は１種類でもよいし、複数種類の糸条でもよい。また、芯糸Ａと鞘糸Ｂとは、エアー交絡ノズルによりエアー交絡されていることが肝要であり、複合仮撚加工によるスラブ加工糸では、スラブ部分（太繊度部）において鞘糸の巻きつきが強いためスラブ部分のストレッチ性が消えてしまい、その結果、ストレッチ性のある部分とない部分とが混在するため、かかる加工糸を用いて織編物を得ると、シボ状の欠点が発生して外観が損なわれ好ましくない。
【００２２】
前記太繊度部と細繊度部としては、（太繊度部の繊度）／（細繊度部の繊度）の比で１．３以上（より好ましくは１．６以上、特に好ましくは１．７〜２．５）であることが好ましい。また、太繊度部の長さや個数は特に限定されないが、太繊度部の長さとしては２〜２０ｃｍ、太繊度部の個数としては２０〜６０個／１００ｍの範囲内であることが好ましい。
【００２３】
次に、本発明のエアー交絡スラブ加工糸には、織編物にした際にシボ状の欠点が発生せず、優れたストレッチ性を呈する上で、下記式で算出される撚係数５０００〜４２０００（好ましくは１００００〜３５０００）の範囲の撚りが施されている必要がある。
（撚係数）
撚係数＝撚数（Ｔ／ｍ）×（スラブ加工糸の総繊度（ｄｔｅｘ）×９÷１０）１／２
【００２４】
ここで、撚係数が５０００未満では、エアー交絡スラブ加工糸を用いて織編物を得た際、シボ状の欠点が発生して外観が損なわれ好ましくない。逆に、撚係数が４２０００よりも大きいと、エアー交絡スラブ加工糸を用いて織編物を得た際、風合いが硬くなりまたストレッチ性も損なわれ好ましくない。
【００２５】
エアー交絡スラブ加工糸に撚係数５０００〜４２０００（好ましくは１００００〜３５０００）の範囲の撚りが施されていると、織編物にした際にシボ状欠点が発生しない理由はまだ明らかにされていないが、以下のように推定している。すなわち、通常、サイドバイサイド型または偏心芯鞘型に貼り合わされた複合繊維を含む糸条を用いて織編物を得て、かかる織編物に熱処理を施すと、複合繊維のトルクによりシボが発生するが、前記のように特定の撚係数で撚りを施すことにより、複合繊維のトルク位相と撚りのトルク位相との重ね合わせによりトルクが分散されるためではないかと推定している。
【００２６】
次に、本発明のエアー交絡スラブ加工糸の製造方法について説明する。
まず、前述の２種のポリエステル成分がサイドバイサイド型または偏心芯鞘型に貼り合わされた複合繊維から構成される芯糸Ａ用糸条と、鞘糸Ｂ用糸条を用意する。その際、芯糸Ａ用糸条と鞘糸Ｂ用糸条は前述のとおりであり、糸条本数は特に限定されず、芯糸Ａ用糸条および鞘糸Ｂ用糸条は各々１糸条であってもよいし、複数本糸条であってもよい。なかでも、生産性の点で１糸条（１マルチフィラメント）ずつであることが好ましい。なお、加工糸の全重量に対して３０重量％以内であれば、他糸条が含まれていてもさしつかえない。
【００２７】
次いで、鞘糸Ｂ用糸条の供給量を芯糸Ａ用糸条よりも大きくかつ変動させながら、芯糸Ａ用糸条と鞘糸Ｂ用糸条を同時に、エアー交絡ノズルを用いて両糸条をエアー交絡させる。
【００２８】
その際、鞘糸Ｂ用糸条の供給量を変化させる方法としては、例えば、特開昭６２−５７９６０号公報の図２および図４に開示されているように、鞘糸Ｂ用糸条をエアー交絡ノズルに供給する前に凹部を有するハート形円盤状回転ガイドに接触させ、糸条が凹部に接触するときは低オーバーフィード状態、一方糸条が非凹部に接触するときは高オーバーフィード状態にする方法や、特開２００２−３４８７４７号公報の図１に開示されているように、空気噴射または空気吸引ノズルによりオーバーフィードされた糸条に負荷をかけ急激に開放することで瞬間的に高オーバーフィード状態を作り出す方法などが好適に例示される。前記芯糸Ａ用糸条のオーバーフィード率としては１〜１０％（より好ましくは１〜３％）、前記鞘糸Ｂ用糸条のオーバーフィード率としては５〜２００％（より好ましくは８〜２０％）であることが好ましい。さらには、芯糸Ａ用糸条のオーバーフィード率をＯＦ（Ａ）（％）、一方、鞘糸Ｂ用糸条の平均オーバーフィード率をＯＦ（Ｂ）（％）とするとき、両者の差（ＯＦ（Ｂ）−ＯＦ（Ａ））が1〜２００％（より好ましくは５〜１５％）の範囲内であることが好ましい。
【００２９】
前記エアー交絡ノズルとしては、タスランノズルやインターレースノズルなどの通常の流体噴射ノズルでよい。とりわけ、タスランノズルが好ましい。また、エアー交絡の際、芯糸Ａ用糸条および／または鞘糸Ｂ用糸条に水を付与することは好ましいことである。
【００３０】
次いで、かかるエアー交絡複合糸に、下記式で算出される撚係数５０００〜４２０００（好ましくは１００００〜３５０００）の範囲の撚りを施すことにより、本発明のエアー交絡スラブ加工糸が得られる。
（撚係数）
撚係数＝撚数（Ｔ／ｍ）×（スラブ加工糸の総繊度（ｄｔｅｘ）×９÷１０）１／２
【００３１】
次に、本発明の織編物は、前記のスラブ加工糸を含む織編物である。かかる織編物の組織は特に限定されず、通常の方法で製編織されたものでよい。例えば、織物の織組織としては、平織、綾織、朱子織等の三原組織、変化組織、たて二重織、よこ二重織等の片二重組織、たてビロードなどが例示される。編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。
該織編物には、前記の混繊糸が、織編物の総重量に対して３０％以上（より好ましくは４０％以上）含まれていることが好ましい。
【００３２】
かかる織編物に染色加工を施すと、染色加工の際の熱によりスラブ加工糸に含まれる複合繊維糸条がコイル状捲縮を発現し混繊糸の芯部に位置するため、優れたストレッチ性が得られる。同時に良好なスラブ外観を呈し、しかもシボ状欠点などの織編物欠点のない高品位の織編物が得られる。なお、ストレッチ性としては、エアー交絡スラブ加工糸を配した方向で５％以上（より好ましくは６〜２０％）であることが好ましい。
【００３３】
本発明の織編物において、シボ状欠点が発生しない理由は、前述のようにまだ明らかにはされていないが、複合繊維のトルク位相と撚りのトルク位相との重ね合わせによりトルクが分散されるためではないかと推定している。
【００３４】
なお、かかる織編物には、通常の親水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【実施例】
【００３５】
次に本発明の実施例及び比較例を詳述するが、本発明はこれらによって限定されるものではない。なお、実施例中の各測定項目は下記の方法で測定した。
＜固有粘度＞
オルソクロロフェノールを溶媒として使用し３５℃で測定した。
＜ストレッチ性＞
ＪＩＳ−Ｌ−１０９６−８．１４．１Ｂ法（定荷重法）により伸縮率（％）を測定した。
＜表面品位＞
織編物の表面品位を熟練者５人により官能判定し、１級（大きなシボやシワがあり極めて不良）、２級（シボやシワがあり不良）、３級（普通）、４級（シボやシワがあまりなく良好）、５級（シボやシワがなく極めて良好）の５段階で評価した。
＜スラブ外観＞
織編物のスラブ外観を熟練者５人により官能判定し、１級（スラブ外観ではない）、２級（あまりスラブ外観でない）、３級（普通）、４級（ややスラブ外観である）、５級（スラブ外観である）の５段階で評価した。
＜太繊度部および細繊度部の繊度比＞
ツエルベガーウースター社製のイブネステスター「ＵＳＴＥＲ  ＴＥＳＴＥＲ３」により測定した。
【００３６】
［実施例１］
固有粘度が１．２６のポリトリメチレンテレフタレート（ＰＴＴ）と固有粘度が０．９２のポリトリメチレンテレフタレート（ＰＴＴ）をそれぞれ別に溶融し、紡糸温度２６０℃で複合紡糸口金よりＰＥＴ／ＰＴＴの重量比率が５０／５０となるように吐出し、紡糸速度１４５０ｍ／分で紡糸した未延伸糸を、８７℃で２．９倍に延伸して、５６ｄｔｅｘ／３６フィラメントの複合繊維糸条（延伸糸、芯糸Ａ用糸条）を得た。
【００３７】
一方、固有粘度が０．６８のポリエチレンテレフタレートを溶融し、吐出孔が三角形の紡糸口金を使用して同様に紡糸・延伸することにより、１１０ｄｔｅｘ／３６フィラメントのポリエチレンテレフタレート延伸糸（鞘糸Ｂ用糸条）を得た。
【００３８】
次いで、特開昭６２−５７９６０号公報の図４および図２に示される加工機を用いてスラブ加工糸（１８０ｄｔｅｘ／６０フィラメント）を得た。すなわち、芯糸Ａ用糸条Ａと鞘糸Ｂ用糸条Ｂはそれぞれフィードローラ３，３’によって、エアー交絡ノズル（タスランノズル）８に供給される。このとき、芯糸Ａ用糸条Ａはフィードローラ３’（速度１４７ｍ／分）とデリベリーローラ９（速度１５０ｍ／分）との間で一定のオーバーフィード率（２％）で走行している。一方、鞘糸Ｂ用糸条Ｂは芯糸Ａ用糸条Ａよりは全体的に大きいオーバーフィード率（平均オーバーフィード率１０％）でかつ間欠的に供給量を変化させてエアー交絡ノズル（タスランノズル）８に供給される。すなわち、フィードローラ３から供給された鞘糸Ｂ用糸条Ｂはハート型円盤状回転ガイド６の非凹部に接触するときは低オーバーフィード状態で供給され、凹部に接触するときに瞬間的に高オーバーフィード状態となって供給される。また、エアー交絡ノズル（タスランノズル）８のエアー圧力は７．８×１０５Ｐａ（８ｋｇｆ／ｃｍ２）であり、鞘糸Ｂ用糸条Ｂにはエアー交絡ノズルにはいる前に水を付与した。
【００３９】
得られたスラブ加工糸において、太繊度部の繊度３５６ｄｔｅｘ、細繊度部の繊度１６９ｄｔｅｘであり、（太繊度部の繊度）／（細繊度部の繊度）が２．１であった。また、太繊度部の個数は３１個／１００ｍであった。
次いで、該スラブ加工糸に通常の撚糸方法により１６００Ｔ／Ｍ（撚係数２０３６４）の撚糸を施した。
【００４０】
次いで、該スラブ加工糸を緯糸として緯糸密度２４本／ｃｍ、一方、通常のポリエチレンテレフタレートを常法により紡糸・延伸したポリエチレンテレフタレート延伸糸（６０ｄｔｅｘ／３６フィラメント）を経糸として経糸密度３８本／ｃｍで配し、平組織の織物を得た後、該織物に通常の染色加工を施した。
得られた織物において、表面品位５級（シボやシワがなく極めて良好）、スラブ外観５級、緯方向のストレッチ性９％であった。
【００４１】
［実施例２］
イソフタル酸成分が全酸成分を基準として１０モル％共重合された、固有粘度０．６５のポリエチレンテレフタレート系共重合ポリエステルと固有粘度０．４５がポリエチレンテレフタレートを用いて複合繊維糸条（延伸糸、芯糸Ａ用糸条）を得ること以外は実施例１と同様にした。
得られた織物において、表面品位５級（シボやシワがなく極めて良好）、スラブ外観５級、緯方向のストレッチ性７％であった。
【００４２】
［比較例１］
実施例１において、スラブ加工糸に撚糸を施さないこと以外は実施例１と同様にした。
得られた織物において、表面品位１級（大きなシボやシワがあり極めて不良）、スラブ外観５級、緯方向のストレッチ性１０％であった。
【００４３】
［比較例２］
実施例１において、スラブ加工糸に撚数４０００Ｔ／ｍ（撚係数５００００）の撚りを施すこと以外は実施例１と同様にした。  得られた織物において、表面品位５級（シボやシワがなく極めて良好）、スラブ外観３級、緯方向のストレッチ性３％であった。
【００４４】
［比較例３］
実施例１において、エアー交絡ノズルのかわりに複合仮撚加工を施すこと以外は実施例１と同様にした。  得られた織物において、表面品位１級（大きなシボやシワがあり極めて不良）、スラブ外観５級、緯方向のストレッチ性６％であった。
【産業上の利用可能性】
【００４５】
本発明によれば、エアー交絡方法によって得られたエアー交絡スラブ加工糸であって、良好なストレッチ性とスラブ外観を呈し、しかもシボ状欠点などの織編物欠点のない高品位の織編物を得ることができるエアー交絡スラブ加工糸およびその製造方法および織編物
が得られる。かかる織編物は、スポーツ衣料、紳士・婦人のファッション用途全般、中東諸国の民族衣装などの用途に使用でき、その工業的価値は極めて大である。